【手続補正書】
【提出日】平成19年11月8日(2007.11.8)
【手続補正１】
【補正対象書類名】明細書
【補正対象項目名】０００４
【補正方法】変更
【補正の内容】
【０００４】
しかしながら、精製セルロース繊維を使用した織編物は、吸湿性および熱伝導率など繊維特性の特徴として肌触りに独特な感触があり、染色加工段階での条件等により繊維表面にミクロなフイブリル化を発生させたりできるため優れたタッチや感触の点で好評であったが、何分繊維間の摩擦係数が低いことに関係して布帛が極めて重く、しわになり易く、特に水洗濯した時の収縮率が大きいため寸法変化が大きくＷ＆Ｗ性に課題があり、また生地の伸縮性が全くないためにガーメントでの重量感があり、ストレッチ性がないために圧迫感を感じ易いなど改善を要望する声が多かった。
【手続補正２】
【補正対象書類名】明細書
【補正対象項目名】００１７
【補正方法】変更
【補正の内容】
【００１７】
本発明で用いられるポリエステル系長繊維は、ポリエステル重合体としてポリエチレンテレフタレート成分単独またはポリエチレンテレフタレート単位が８０重量％以上のコーポリマーとしてイソフタル酸、金属スルフォネート基を有するイソフタール酸、ビスフェノール類、ネオペンチールグリコール、６−シクロヘキサンジオール等のポリエチレンテレフタレートの共重合体やブレンドしたものであっても良く、ナイロン６、ナイロン６６などとの複合体であっても良い。
【手続補正３】
【補正対象書類名】明細書
【補正対象項目名】００１９
【補正方法】変更
【補正の内容】
【００１９】
ポリエステル系長繊維が中空糸の場合は、精製セルロース繊維１００％の織編物の重い重量感を改良する効果に優れている。このポリエステル系長繊維の断面形状は円形、三角形あるいは成分複合の貼り合わせ型コンジュゲートでも良く特に制限はない。例えば、ポリエステル系コンジュゲートマルチフィラメント糸を精製セルロース繊維との複合化に使用したときは、織編物に伸縮性を与え、仕立て映えの向上、着用時のストレッチによる快適性が得られる。これらのポリエステル系長繊維に使用するポリマーとして染色性の改善効果のため、共重合物としてジメチル（５−ナトリュウムスルホ）イソフタレートやビス−２ヒドロキシエチル（５−ナトリュムスルホ）イソフタレート成分を使用したポリマーを含むこともかまわない。さらに上記ポリエステル系長繊維を使用し、仮撚り加工機、エアー混繊加工機等に供給し、単独あるいは複合で二次的に加工して得られる加工糸であっても良い。例えば、切断進度が５０％以上異なる二種類のポリエステル系マルチフィラメントを引き揃えて仮撚り加工することによって得られる芯鞘に糸長差を持つ加工糸は、精製セルロース繊維との複合によって、精製セルロース繊維１００％使用紡績糸ではふくらみ感と高反発性を改善し、水洗濯による収縮率も問題ない範囲に改善することができる。
【手続補正４】
【補正対象書類名】明細書
【補正対象項目名】００２２
【補正方法】変更
【補正の内容】
【００２２】
次に、精製セルロース繊維と複合するポリエステル系長繊維の形態について説明する。織編物に軽量効果を付与するためには、単繊維マルチフィラメントに１０〜４０％の中空率を持つ中空糸が好ましい。通常の分散染料可染型、カチオン可染型、またそれぞれの常圧可染型であっても良く、酸化チタンを含むフルダルタイプでも良い。繊維収縮率は、精製セルロースよりも大きく、かつマルチフィラメント糸の沸水収縮率は５％以上３０％以下が好ましい。精製セルロース短繊維より収縮が大で収縮率差を付けることによって、例えば、長繊維との複合紡績、複合混繊、交撚や交織などとの複合化をしたとき長繊維サイドが比較的複合の内部に入り、繊維間構造空隙を作り易く、長繊維の中空効果と相乗効果となる。その他に、軽量効果に寄与する繊維間構造空隙を作るには、精製セルロースと繊維との複合に異収縮混繊型のポリエステル系マルチフィラメント糸を組み合わせると効果が発揮できる。複合の織編物生機を染色工程に投入し、熱による弛緩処理をすることによって、精製セルロースの収縮率よりポリエステル系マルチフィラメント糸の収縮をおおきく、マルチフィラメント間に沸水収縮率差を付けることによりランダムな繊維の湾曲構造になり、収縮率の低い精製セルロース繊維が最も外側に位置し、ポリエステル系マルチフィラメント糸のうち収縮率の低い繊維が精製セルロース繊維より内層にきて、収縮率の最も高いマルチフィラメントほど内層に位置する構造をとってそれぞれの繊維と繊維の間に空隙を構造することになる。そして布帛としてガーメントに仕立てたとき生地自体にハリ、腰がないと繊維間空隙があっても重く感じることがあり、ハリ、腰を付与するためにポリエステル系マルチフィラメントは、風合いとの兼ね合いで単繊維繊度を大にする方が軽量に寄与する。軽量効果に寄与する方法としては、長繊維のマルチフィラメントの単繊維繊度を徹底して太くし、モノフィラメントで使用することもできる。その他に、ポリエステル系長繊維に螺旋形状の捲縮を発現するコンジュゲートマルチフィラメントを使用し、精製セルロース繊維と複合し、繊維束状で撚糸をし、リラックス熱処理をして捲縮発現させて繊維束の中心に中空構造を作ることによっても可能である。
【手続補正５】
【補正対象書類名】明細書
【補正対象項目名】００２５
【補正方法】変更
【補正の内容】
【００２５】
次に、本発明における精製セルロース繊維とポリエステル系長繊維との複合化に関する方法、手法、手段あるいは技術等について説明する。複合化する精製セルロース繊維の短繊維は、紡績工程で通常、梳綿（カーディング）、連条（ギル）、粗紡（ボビナー）、精紡工程で集合体に撚を付与して紡績糸とする。この紡績糸をポリエステル系長繊維と複合化する方法としては、まず精紡工程のフロントローラーで粗糸がドラフトされ、精製セルロース繊維の短繊維がフリース状になっている位置に引き揃えるようにポリエステル長繊維を合流供給し、複合糸とする方法を選択することができる。この場合、ポリエステル系長繊維としては、中空マルチフィラメント糸や３次元捲縮発現コンジュゲートマルチフィラメント糸を用いることが効果的である。この場合、ポリエステル長繊維をできるだけフリースの中心に入れ包み込む形態が好ましい。他に、精紡でできた精製セルロース繊維からなる紡績糸としては、撚り方向がＳ撚、Ｚ撚いずれかにすることができる。通常は、Ｚ撚が一般的である。長繊維の仮撚り加工糸を供給加工糸としては、仮撚り方向がＳあるいはＺ方向により残留トルク発現方向と精紡における実撚方向との関係が同方向、異方向を選択することができ、ふくらみ感や反発性など複合糸での効果が異なる。比較的精製セルロース短繊維を複合糸の表面に位置させ、長繊維サイドを紡績糸の芯サイドの中心に位置させることにより、精製セルロース繊維の感触などの風合いが十分に表現され、ポリエステル長繊維が中心部に位置して撚糸構造をとるため反発性、短繊維による空隙、ストレッチ性がでやすい特徴を有する。長繊維サイドを複合糸の比較的鞘側に配置しても効果は期待できる。
【手続補正６】
【補正対象書類名】明細書
【補正対象項目名】００２６
【補正方法】変更
【補正の内容】
【００２６】
第二の複合化方法としては、交撚方式で精製セルロース繊維の短繊維紡績糸とポリエステル系長繊維を引き揃えて撚糸する方法である。これは市中で手に入る精製セルロース繊維の紡績糸を使用できることから、紡績の小ロットによるコスト高の問題がなく、比較的短納期や品種バリエーションが揃うなどの利点があり、また精紡で複合するよりも撚糸パッケージの大きさもラージタイプであり、撚糸数も自由に範囲が広く利点が大きい。この方式ではポリエステル長繊維として、中空マルチフィラメント糸や捲縮性コンジュゲートマルチフィラメント糸、その他仮撚り加工捲縮糸、モノフィラメント糸、を使用し、精製セルロース繊維のスパン糸と引き揃え撚糸するとき撚り方向をスパン糸の撚り方向と同一あるいは反対方向に撚り数を適宜選択し商品効果を見ながら設定できる優位性がある。第三の複合方式として、交織・交編する方法である。これは、精製セルロース繊維の短繊維紡績糸とポリエステル系長繊維をそれぞれタテ糸あるいはヨコ糸に用いて製織する方法や給糸位置を変えて丸編み機に供給して表裏の配列を変更する方法など条件を変更して種々の複合条件を設定できる利点がある。
【手続補正７】
【補正対象書類名】明細書
【補正対象項目名】００２８
【補正方法】変更
【補正の内容】
【００２８】
交織として効果的な例では、ポリエステル系長繊維として３次元捲縮発現を有するコンジュゲートマルチフィラメント糸との複合を挙げることができる。コンジュゲート繊維としては、芯・鞘同時紡糸による収縮差バイメタル構造複合糸が好ましく利用でき、当該コンジュゲートマルチフィラメント糸をタテ糸あるいはヨコ糸に、精製セルロース繊維の紡績糸をヨコ糸あるいはタテ糸に配して製織した生機を染色加工工程で弛緩熱処理し、コンジュゲートマルチフィラメント糸に３次元捲縮を発現させることによって精製セルロース繊維のスパン糸使い織物では得られない、ふくらみ、張り腰、反発による軽量効果のある織物が得られる。染色加工後の水洗濯による寸法変化は、３％以下にコントロールでき着用によるへたりも少ない効果を有する。
【手続補正８】
【補正対象書類名】明細書
【補正対象項目名】００３６
【補正方法】変更
【補正の内容】
【００３６】
また別に、中空率３０％のカチオン可染型丸断面中空糸４４ｄｔｅｘ、１２フィラメント、沸水収縮率８．５％のポリエステルマルチフィラメントを試作し、上記精紡機のフロントローラに供給し、精製セルロース繊維との長・短複合紡績糸を作成した。得られた長・短複合紡績糸の紡績番手は、１４．７５ｔｅｘ（英式綿番手４０ｓ）、撚り数は２０．２Ｔ／２．５４ｃｍであった。この長・短複合糸の精製セルロース繊維とポリエステルマルチフィラメント糸の混用比率は、それぞれ７０％と３０％であった。また、撚り止めセット後の沸水収縮率は７．２％であった。当該精製セルロース繊維１００％使用紡績糸１４．７５ｔｅｘおよび精製セルロース繊維と中空ポリエステルマルチフィラメントとの長・短複合紡績糸１４．７５ｔｅｘをそれぞれ、整経、サイジングのスパン製織工程でタテ糸を準備し、エアージェットルームに仕掛けた。そして、それぞれのタテ糸に同一のスパン糸をヨコ打ちした精製セルロース繊維１００％織物、精製セルロース繊維７０％とポリエステルマルチフィラメント糸３０％の複合織物および精製セルロース繊維１００％紡績糸のヨコ糸には、長・短複合紡績糸をヨコ糸として使用し、精製セルロース繊維と中空ポリエステルマルチフィラメント糸の複合紡績糸のタテ糸には、精製セルロース繊維１００％紡績糸をヨコ糸に使用し長・短複合織物を作成した。製織は平組織織物でタテ密度１３０本／２．５４ｃｍ、ヨコ密度８５本／２．５４ｃｍで行ない、染色加工工程に投入した。生機ののり抜き精練、オープンソーパーによる弛緩（リラックス）処理、プレセット、毛焼き、酵素減量処理、液流染色機による染色、仕上げセットにより仕上げた。染色加工仕上げした精製セルロース繊維１００％の織物１品種と３品種の長・短複合織物について、風合い表面感覚、水洗濯による寸法変化について比較した結果、精製セルロース繊維と中空ポリエステル繊維との長・短複合紡績糸をタテ糸およびヨコ糸に使用したものが最も張り、腰に優れ、長・短の沸水収縮率差による表面に精製セルロース繊維が配置され、芯サイドにポリエステルが収縮して配置された効果と考えられる軽量感のある風合いを有し、表面感もスパン調でタッチは精製セルロース繊維フィブリル化したソフト感のあるものであった。水洗濯による寸法変化も−２％と低く問題がなかった。次に、タテ糸に長・短複合紡績糸使用の織物、ヨコ糸に長・短複合紡績糸使用の織物の順でふくらみ感と軽量感、張り、腰に優れるものであった。精製セルロース繊維１００％使用織物が最も重量化が重く感じ、ふくらみ、張り、腰に欠けるものであった。精製セルロース繊維１００％使用織物の水洗濯による寸法変化は、タテ・ヨコ方向とも＋３．８％であった。
（実施例２）
実施例１の精製セルロース繊維１００％粗糸を使用し紡績糸１０．３ｔｅｘ（英式綿番手５７ｓ）を紡績し、実施例１に使用したものと同じ中空ポリエステルマルチフィラメント糸４４ｄｔｅｘー１２フィラメントを引き揃えて、合撚機で紡績糸の元撚とは反対方向のＳ撚を６０回／１０ｃｍで長・短複合交撚糸１４．７ｔｅｘを作った。撚糸後残留撚トルクを止めるため７０℃のスチームセット処理を行なった。実施例１で得た精紡機で試作した長・短複合紡績糸の２品種および精製セルロース１００％紡績糸１４．７５ｔｅｘを用いて２４ゲージの両面丸編み機を使用し、両面スムースを編成した。この生機を使用し、センターカットし、実施例１の工程とほぼ同様に染色加工を実施した。精製セルロース繊維紡績糸１００％のニットは重量感があり重たく、水洗濯による寸法変化も＋５％超であった。これに対し、本発明の長・短複合ニットは、それに比べるとふくらみ感による軽量感があり、水洗濯による寸法変化率は２．８％であった。
【手続補正９】
【補正対象書類名】明細書
【補正対象項目名】００３７
【補正方法】変更
【補正の内容】
【００３７】
【発明の効果】
本発明によれば、精製セルロース系繊維とポリエステル系長繊維との複合化構成により、その複合効果として従来の精製セルロース繊維１００％品を使用した織編物に比べ、スパン表面感のカジュアルな感覚を有し、ふくらみとソフトなタッチおよび張り腰に優れた軽量感を有する複合織編物が得られる。特に、精製セルロース繊維１００％を使用した場合に比較し、テキスタイル、およびガーメントにおいて軽量感や、伸縮性あるいは洗濯における形態変化の少ないいわゆるＷ＆Ｗ性に優れる特性と効果を有することを特徴とし、さらにポリエステル長繊維では到底実現することができなかった着用時の吸湿性による快適な肌触りや、従来のセルロース繊維では得られなかったぬめり感のあるしっとりしたタッチおよびカジュアル表面感等の複合効果を実現することができ、シャツ地、スカートやパンツに代表されるボトム、上品なカジュアル感覚のスーツやジャケット、さらにはコートそしてゴルフやスキーなどのスポーツ用ウエア分野、アンダーシャツのようなインナー分野など広い用途に適した複合織編物を提供することができる。